ШИХТА ДЛЯ ПОЛУЧЕНИЯ ОГНЕУПОРА, СПОСОБ ПОЛУЧЕНИЯ ОГНЕУПОРА, ОГНЕУПОР, А ТАКЖЕ ПРИМЕНЕНИЕ ОГНЕУПОРА

1. Шихта для получения огнеупора, содержащая следующие компоненты:
- основной компонент на основе оксида алюминия в виде одного или нескольких компонентов из числа плавленого корунда, спеченного корунда и кальцинированного глинозема в количестве по меньшей мере 50 мас. %,
- по меньшей мере один силикатный компонент из числа по меньшей мере одного силикатного компонента на основе силиката алюминия и по меньшей мере одного силикатного компонента на основе силиката циркония в количестве по меньшей мере 0,5 мас. %,
- углеродистый компонент.
2. Шихта по п. 1, содержащая по меньшей мере один силикатный компонент из числа каолина, метакаолина, шамота, пирофиллита, кальцинированного боксита, муллита и циркона.
3. Шихта по п. 1 или 2, содержащая углеродистый компонент в виде графита.
4. Способ получения огнеупора, заключающийся в том, что приготавливают шихту по одному из предыдущих пунктов, шихту плавят и охлаждают расплав.
5. Огнеупор, полученный способом по п. 4.
6. Огнеупор, содержащий следующие фазы в следующих количествах:
- корунд в количестве от 64 до 99,5 мас. % и
4
4
- совокупность фаз SiC, AlOC, SiAlON, SiCAlON и оксинитрида алюминия в суммарном количестве от 0,5 до 36 мас. %.
7. Огнеупор по п. 5 или 6 с содержанием в нем углерода менее 2,4 мас. %.
8. Огнеупор по одному из пп. 5-7 в виде затвердевшего расплава.
9. Применение огнеупора по одному из пп. 5-8 в качестве сырья для получения другого огнеупора.